(57)【特許請求の範囲】
【請求項１】
粉末成分６５〜９７質量％と、結合剤としての油性成分３〜３５質量％とを混合して粉末化粧料を製造する方法であって、
前記混合に用いる装置が、
複数の翼を設けた第１回転翼及び第２回転翼を、略水平方向の同一軸線上にそれぞれ個別の回転軸を有するように対向した状態で混合室内に配置し、第１回転翼側の投入口から原料を供給するとともに、該第１回転翼及び第２回転翼を互いに同一又は反対方向に回転させることにより原料を混合し、第２回転翼側の排出口から混合された原料を排出する回転翼対向型混合装置
であることを特徴とする粉末化粧料の製造方法。
【請求項２】
請求項１に記載の粉末化粧料の製造方法において、前記回転翼対向型混合装置における第１回転翼及び第２回転翼を互いに反対方向に回転させて用いることを特徴とする粉末化粧料の製造方法。
【請求項３】
請求項１又は２に記載の粉末化粧料の製造方法において、前記粉末成分中にフッ素化合物処理粉末を含むことを特徴とする粉末化粧料の製造方法。
【請求項４】
請求項１から３のいずれかに記載の粉末化粧料の製造方法において、前記粉末成分中に弾性粉末を粉末化粧料全量に対して５．０〜２０．０質量％含むことを特徴とする粉末化粧料の製造方法。
【請求項５】
請求項１，２及び４のいずれかに記載の粉末化粧料の製造方法において、前記油性成分中に粘度が１００〜５００００ｍＰａ・ｓである油分を、粉末化粧料全量に対し、０．１〜１０重量％含有することを特徴とする粉末化粧料の製造方法。
【発明の詳細な説明】
【技術分野】
【０００１】
本発明は粉末化粧料の製造方法、特に肌への伸展性、付着性、微細粒子感、化粧持ち等の実用特性、及び耐衝撃性の改善された粉末化粧料を容易に製造する方法に関する。
【背景技術】
【０００２】
パウダーファンデーションに代表される粉末化粧料は、粉末成分を主体として、結合剤としての油性成分や界面活性剤等を添加混合した粉末を成型して得られ、通常の場合、パフ、スポンジ、ブラシ等の化粧用具を用いて使用されている。従来の一般的な粉末化粧料は、例えば、ヘンシェルミキサー、ナウターミキサー、リボンブレンダー、ニーダー等の攪拌混合機を用いて粉末成分と油性成分を混合した後、パルペライザー等のハンマーミルを用いて均一化し、金属又は樹脂の中皿に乾式プレス成型することによって製造されている。なお、このような従来の方法は、溶媒を添加することなく、粉末成分と油性成分の混合を行なうことから乾式製法と呼ばれている。
【０００３】
しかしながら、上記従来の乾式製法では、肌への伸展性、付着性、微細粒子感、化粧持ち等の実用特性及び耐衝撃性等の点で、十分に満足のいく粉末化粧料が得られていなかった。この原因としては、粉末成分と油性成分との均一化が不十分であるため、凝集した粉末成分が残存しており、油性成分が凝集粉末中で偏在化していることが考えられる。
【０００４】
一方で、近年、粉末化粧料における実用特性を改善する目的で、種々の製造方法あるいは成型方法の開発が行なわれている。例えば、化粧料基剤にアルコール等の溶媒を添加してスラリーとし、次いで該スラリーを容器に充填した後、前記溶媒を真空吸引により除去する化粧料の充填固化方法（特許文献１参照）や、粉末成分として特定の粉体と油剤を含む基剤を溶媒に添加してスラリーとした後、溶媒を除去する固形粉末メーキャップ化粧料の製造方法（特許文献２参照）、粉末成分と結合剤としての油性成分を溶媒中で混合したスラリーを媒体攪拌ミルを用いて粉末成分表面を油性成分で均一に被覆した後に、溶媒除去して乾式プレス成型を行なうことにより得られた粉末固型化粧料の製造方法（特許文献３参照）等の湿式製法が提案されている。
【０００５】
しかしながら、上記製造方法あるいは成型方法によっても、例えば、微細粒子感、化粧持ち等の実用特性や耐衝撃性の点で、十分に満足の行くものは得られていなかった。特に、湿式製法では、粉末の表面全体にわたって一様に油性成分が被覆されてしまうため、粉末成分の吸油性が極端に低下し、皮脂等の油分に対する化粧持ちが悪いという問題があった。加えて、上記湿式製法では、別途、溶媒除去・乾燥工程が必要となるため、工程が煩雑となるのみならず、安全面や環境面での問題も指摘されている。
【０００６】
また、粉末化粧料の化粧持ちを改善する目的で、表面を撥水・撥油性を有するフッ素化合物で処理した粉末成分が用いられているものの、フッ素化合物による撥油特性のため、粉末成分と油性成分との均一化が難しく、粉末の凝集が生じやすいため、期待される化粧持ち改善効果は得られず、さらに使用感が悪化してしまう場合もあった。また、伸展性等の優れた使用感触を付与するため、シリコーンやポリウレタン等の球状弾性粉末の配合も行われているが、粉末成分と油性成分との均一化が困難であるため、特に耐衝撃性が悪化してしまうという問題があった。さらに、肌への付着力、化粧持ち等を改善する目的で、高粘性の油分の使用も試みられているものの、通常の方法では、高粘性の油分を粉末中に均一に分散することは非常に困難であり、加えて粉末成分の凝集を助長する等の悪影響をもたらすという問題もあった。
【特許文献１】特公昭６１−５４７６６号公報
【特許文献２】特開平７−２７７９２４号公報
【特許文献３】特許３６０８７７８号
【発明の開示】
【発明が解決しようとする課題】
【０００７】
本発明は、前記従来技術に鑑みて行われたものであり、その解決すべき課題は、肌への伸展性、付着性、微細粒子感、化粧持ち等の実用特性、及び耐衝撃性の改善された粉末化粧料を容易に製造する方法を提供することにある。
【課題を解決するための手段】
【０００８】
前記課題を解決するため、本発明者らが鋭意検討を行なった結果、従来、化粧料の製造には用いられてこなかった特定構造の回転翼対向型式混合装置を用いて、粉末成分と、結合剤としての油性成分とを混合することによって、該粉末成分の凝集を生じることなく、粉末粒子の表面上に均一に油性成分を被覆することが可能となり、これによって肌への伸展性、付着性、微細粒子感、化粧持ち等の実用特性、及び耐衝撃性に優れた粉末化粧料を容易に製造することができることを見出し、本発明を完成するに至った。
【０００９】
すなわち、本発明にかかる粉末化粧料の製造方法は、粉末成分６５〜９７質量％と、結合剤としての油性成分３〜３５質量％とを混合して粉末化粧料を製造する方法であって、前記混合に用いる装置が、複数の翼を設けた第１回転翼及び第２回転翼を、略水平方向の同一軸線上にそれぞれ個別の回転軸を有するように対向した状態で混合室内に配置し、第１回転翼側の投入口から原料を供給するとともに、該第１回転翼及び第２回転翼を互いに同一又は反対方向に回転させることにより原料を混合し、第２回転翼側の排出口から混合された原料を排出する回転翼対向型混合装置であることを特徴とするものである。
【００１０】
また、前記粉末化粧料の製造方法において、前記回転翼対向型混合装置における第１回転翼及び第２回転翼を互いに反対方向に回転させて用いることが好適である。
【００１１】
また、前記粉末化粧料の製造方法において、前記粉末成分中にフッ素化合物処理粉末を含むことが好適である。また、前記粉末化粧料の製造方法において、前記粉末成分中に弾性粉末を粉末化粧料全量に対して５．０〜２０．０質量％含むことが好適である。また、前記粉末化粧料の製造方法において、前記油性成分中に粘度が１００〜５００００ｍＰａ・ｓである油分を、粉末化粧料全量に対し、０．１〜１０重量％含有することが好適である。
【発明の効果】
【００１２】
本発明の製造方法によれば、従来、化粧料の製造には用いられてこなかった特定構造の回転翼対向型混合装置を用いて、粉末成分と、結合剤としての油性成分とを混合することによって、該粉末成分の凝集を生じることなく、粉末粒子の表面上に均一に油性成分を被覆することが可能となり、これによって肌への伸展性、付着性、微細粒子感、化粧持ち等の実用特性、及び耐衝撃性に優れた粉末化粧料を容易に製造することができる。また、本発明の製造方法は、粉末成分と油性成分との混合の際に溶媒を用いない乾式製法であるため、湿式製法と比較して製造工程が簡易であり、且つ安全面や環境面での問題も少ない。
【発明を実施するための最良の形態】
【００１３】
以下、本発明の実施の形態について詳しく説明するが、本発明はこれに限定されるものではない。
本発明にかかる粉末化粧料の製造方法は、粉末成分と、結合剤としての油性成分とを混合して粉末化粧料を製造する方法であって、前記混合に用いる装置が、特定構造の回転翼対向型混合装置であることを特徴とするものである。
【００１４】
粉末成分
本発明の製造方法に用いられる粉末成分は、一般に粉末化粧料に用いられるものであれば特に限定されるものでない。粉末成分としては、例えば、タルク、カオリン、絹雲母(セリサイト)、白雲母、金雲母、合成雲母、紅雲母、黒雲母、焼成タルク、焼成セリサイト、焼成白雲母、焼成金雲母、パーミキュライト、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、シリカ、ゼオライト、硫酸バリウム、焼成硫酸カルシウム(焼セッコウ)、リン酸カルシウム、弗素アパタイト、ヒドロキシアパタイト、セラミックパウダー、金属石鹸(例えば、ミリスチン酸亜鉛、パルミチン酸カルシウム、ステアリン酸アルミニウムなど)、窒化ホウ素、フォトクロミック性酸化チタン（酸化鉄を焼結した二酸化チタン、）、還元亜鉛華；有機粉末（例えば、シリコーンエラストマー粉末、シリコーン粉末、シリコーンレジン被覆シリコーンエラストマー粉末、ポリアミド樹脂粉末(ナイロン粉末)、ポリエチレン粉末、ポリメタクリル酸メチル粉末、ポリスチレン粉末、スチレンとアクリル酸の共重合体樹脂粉末、ベンゾグアナミン樹脂粉末、ポリ四フッ化エチレン粉末、セルロース粉末等）；無機白色顔料（例えば、二酸化チタン、酸化亜鉛等）；無機赤色系顔料（例えば、酸化鉄(ベンガラ)、チタン酸鉄等）；無機褐色系顔料（例えば、γ−酸化鉄等）；無機黄色系顔料（例えば、黄酸化鉄、黄土等）；無機黒色系顔料（例えば、黒酸化鉄、低次酸化チタン等）；無機紫色系顔料（例えば、マンゴバイオレット、コバルトバイオレット等）；無機緑色系顔料（例えば、酸化クロム、水酸化クロム、チタン酸コバルト等）；無機青色系顔料（例えば、群青、紺青等）；パール顔料（例えば、オキシ塩化ビスマス、魚鱗箔、雲母チタン、酸化鉄被覆雲母チタン、低次酸化チタン被覆雲母チタン、フォトクロミック性を有する雲母チタン、基板として雲母の代わりタルク、ガラス、合成フッ素金雲母、シリカ、オキシ塩化ビスマスなどを使用したもの、被覆物として酸化チタン以外に、低次性酸化チタン、着色酸化チタン、酸化鉄、アルミナ、シリカ、ジルコニア、酸化亜鉛、酸化コバルト、アルミなどを被覆したもの、機能性パール顔料として、パール顔料表面に樹脂粒子を被覆したもの（特開平１１−９２６８８）、パール顔料表面に水酸化アルミニウム粒子を被覆したもの（特開２００２−１４６２３８）、パール顔料表面に酸化亜鉛粒子を被覆したもの（特開２００３−２６１４２１）、パール顔料表面に硫酸バリウム粒子を被覆したもの（特開２００３−６１２２９）等）；金属粉末顔料（例えば、アルミニウムパウダー、カッパーパウダー等）；ジルコニウム、バリウム又はアルミニウムレーキ等の有機顔料（例えば、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、及び青色４０４号などの有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号及び青色１号等）；天然色素（例えば、クロロフィル、β−カロチン等）等が挙げられる。なお、上記粉末成分は１種又は２種以上を混合して用いることができる。
【００１５】
粉末成分としては表面未処理のものを用いてもよく、あるいはシリコーンやフッ素化合物、シランカップリング剤、テフロン（登録商標）、脂肪酸、脂肪酸セッケン、ラウロイルリジン等により表面処理を施したものを用いてもよい。粉末成分は１種または２種以上を用いることができる。
【００１６】
なお、本発明の製造方法により得られる粉末化粧料において、粉末成分の配合量は好ましくは６５〜９７質量％であり、より好ましくは８０〜９３質量％である。粉末成分の配合量が６５質量％未満では肌への伸展性や化粧持ち等の点で充分に満足できるものを得るのが難しく、一方、９７質量％を超えると、肌への付着性やしっとり感等の実用特性および耐衝撃性の点で充分に満足できるものを得るのが難しい。
【００１７】
本発明の製造方法においては、粉末成分としてフッ素化合物処理粉末を含むことが好ましい。フッ素化合物処理粉末は、フッ素化合物による撥油特性のため、油性成分との均一化が難しく、粉末の凝集が生じやすいという問題があったが、本発明の製造方法によれば、特定構造の回転翼対向型混合装置を用いることで、このようなフッ素化合物処理粉末を用いた場合であっても、粉末粒子の表面上に均一に油性成分を被覆することができ、フッ素化合物の有する撥水・撥油特性が十分に発揮され、化粧持ちに優れた粉末化粧料を得ることができる。
【００１８】
なお、粉末表面に処理されるフッ素化合物としては、ペルフルオロアルキルリン酸エステル・ジエタノールアミン塩、ペルフルオロアルキルシラン、ペルフルオロアルキルエチルアクリレート等、ペルフルオロポリエーテルジアルキルリン酸およびその塩、ペルフルオロポリエーテルジアルキル硫酸塩およびその塩、ペルフルオロポリエーテルジアルキルカルボン酸およびその塩等のペルフルオロポリエーテル基を有する化合物が挙げられる。
【００１９】
フッ素化合物の例として、１Ｈ，１Ｈ，２Ｈ，２Ｈ−パーフルオロオクチルトリエトキシシラン（化（Ｉ））などが挙げられる。
（化Ｉ）
ＣＦ３ＣＦ２ＣＦ２ＣＦ２ＣＦ２ＣＦ２ＣＨ２ＣＨ２Ｓｉ（ＯＥｔ）３        （Ｉ）
【００２０】
また、フッ素化合物と、他の疎水化処理剤を併用した処理を行っても良い。本発明のフッ素化合物処理粉末には、フッ素化合物と他の処理剤で併用処理した粉末も含まれる。具体的には、アクリルシリコーン化合物である、化（ＩＩ）で示される化合物などが挙げられる。
（化ＩＩ）
0004499173.tif 000002
（式中、ｎは整数で、ａ，ｂ，ｃ，ｄは共重合体内のそれぞれのモル比であり、０であることはなく、ｄは、４０モル％以上で６０モル％以下である。）
【００２１】
また、本発明の製造方法においては、粉末成分として弾性粉末を含むことが好ましい。例えば、シリコーンやポリウレタン等の球状弾性粉末は、油性成分との均一化が困難であるため、特に耐衝撃性が悪化してしまうという問題があったのに対して、本発明の製造方法によれば、特定構造の回転翼対向型混合装置を用いることで、このような弾性粉末を用いた場合であっても、弾性粉末粒子の表面上に均一に油性成分を被覆することが可能であり、伸展性等の使用感とともに耐衝撃性にも優れた粉末化粧料を得ることができる。なお、本発明に用いられる弾性粉末としては、例えば、シリコーンゴム粉末、シリコーン樹脂粉末、シリコーン樹脂被覆シリコーンゴム粉末、ポリウレタン粉末等が挙げられる。
【００２２】
弾性粉末の形状としては、球状であることがより好ましい。大きさは、平均粒子径が１〜４０μｍのものが好ましく、より好ましくは、３−３０μｍである。
市販品としては、（ビニルジメチコン／メチコンシルセスキオキサン）クロスポリマー（商品名：ＫＳＰ−１００：信越化学工業株式会社製）、（ジフェニルジメチコン／ビニルジフェニルジメチコン／シルセスキオキサン）クロスポリマー（商品名：ＫＳＰ−３００：信越化学工業株式会社製）、（ジメチコン／ビニルジメチコン）クロスポリマー（商品名：トレフィルＥ−５０６：東レ・ダウコーニング株式会社製）、ヘキサメチレンジイソシアネート／トリメチロールヘキシルラクトン架橋ポリマー（商品名：Ｐｌａｓｔｉｃ  Ｐｏｗｄｅｒ  Ｄ−４００  ：東色ピグメント社製）などが挙げられる。
【００２３】
また、本発明の製造方法において、粉末成分に含まれる弾性粉末の配合量は好ましくは粉末化粧料全量に対して５．０〜２０．０質量％であり、より好ましくは８．０〜１５．０質量％である。従来の製法では、弾性粉末配合すると、耐衝撃性が悪化する傾向があったが、本発明では耐衝撃性に優れるため、特に弾性粉末を５％以上配合しても十分な耐衝撃性を持ち、肌への進展性にも優れた化粧料を得ることができる。一方、２０質量％を超えると、耐衝撃性、肌への付着性の点においてやや劣る傾向がある。
【００２４】
油性成分
本発明の製造方法に用いられる油性成分としては、例えば、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油等の天然植物油；トリグリセリン、トリオクタン酸グリセリン、トリイソパルミチン酸グリセリン等の液体油脂；カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油等の動植物性液状油脂、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテル等のロウ類；流動パラフィン、オゾケライト、スクワレン、プリスタン、パラフィン、セレシン、スクワレン、ワセリン、マイクロクリスタリンワックス等の炭化水素油；ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、１２−ヒドロキシステアリル酸コレステリル、ジ−２−エチルヘキシル酸エチレングリコール、ジペンタエリスリトール脂肪酸エステル、モノイソステアリン酸Ｎ−アルキルグリコール、ジカプリン酸ネオペンチルグリコール、リンゴ酸ジイソステアリル、ジ−２−ヘプチルウンデカン酸グリセリン、トリ−２−エチルヘキシル酸トリメチロールプロパン、トリイソステアリン酸トリメチロールプロパン、テトラ−２−エチルヘキシル酸ペンタンエリスリトール、トリ−２−エチルヘキシル酸グリセリン、トリイソステアリン酸トリメチロールプロパン、セチル２−エチルヘキサノエート、２−エチルヘキシルパルミテート、トリミリスチン酸グリセリン、トリ−２−ヘプチルウンデカン酸グリセライド、ヒマシ油脂肪酸メチルエステル、オレイン酸オイル、セトステアリルアルコール、アセトグリセライド、パルミチン酸２−ヘプチルウンデシル、アジピン酸ジイソブチル、Ｎ−ラウロイル−Ｌ−グルタミン酸−２−オクチルドデシルエステル、アジピン酸ジ−２−ヘプチルウンデシル、エチルラウレート、セバチン酸ジ−２−エチルヘキシル、ミリスチン酸２−ヘキシルデシル、パルミチン酸２−ヘキシルデシル、アジピン酸２−ヘキシルデシル、セバチン酸ジイソプロピル、コハク酸２−エチルヘキシル、酢酸エチル、酢酸ブチル、酢酸アミル、クエン酸トリエチル等の合成エステル油；ジメチルポリシロキサン、メチルフェニルポリシロキサン、メチルハイドロジェンポリシロキサンデカメチルポリシロキサン、ドデカメチルポリシロキサン、テトラメチルテトラハイドロジェンポリシロキサン等のシリコーン油などの他、フッ素樹脂、アクリル樹脂等が挙げられる。なお、上記油性成分は１種又は２種以上を混合して用いることができる。
【００２５】
また、本発明の製造方法において、油性成分として、２５℃における粘度が１００〜５００００ｍＰａ・ｓである高粘性油分を含むことが好ましい。粘度は、Ｂ型粘度計などで測定でき、非ニュートン性流体については、回転数１２ｒｐｍでは測定される値である。従来の製造方法では、高粘性の油分を粉末中に均一に分散することは非常に困難であったものの、本発明の製造方法によれば、特定構造の回転翼対向型混合装置を用いることで、このような高粘性油分を用いた場合、粉末粒子の表面上に均一に高粘性油分を被覆することが可能であるため、肌への付着力、化粧持ち等に優れた粉末化粧料を得ることができる。
【００２６】
本発明の製造方法に用いられる高粘性油分としては、例えば、水添ポリイソブテン、トリイソステアリン酸グリセリル、リンゴ酸ジイソステアリル、ジメチルポリシロキサンやジフェニルジメチコンなどのシリコーン油、ひまし油、ダイマージリノール酸ジ(イソステアリル・フィトステリル)やジイソステアリン酸ダイマージリノレイル、ダイマージリノール酸ダイマージリノレイルなどのダイマー酸およびダイマージオールの誘導体等が挙げられる。
【００２７】
本発明の製造方法により得られる粉末化粧料において、油性成分の配合量は好ましくは３〜３５質量％であり、より好ましくは７〜２０質量％である。油性成分の配合量が３質量％未満では、肌への付着性やしっとり感等の実用特性および耐衝撃性の点で充分に満足できるものを得るのが難しく、一方、３５重量％を超えると、肌への伸展性や化粧持ち等の点で充分に満足できるものを得るのが難しい。
【００２８】
回転翼対向型混合装置
本発明の製造方法において、粉末成分と油性成分との混合に用いる装置は、複数の翼を設けた第１回転翼及び第２回転翼を、同一軸線上に回転軸を有するように対向した状態で混合室内に配置し、第１回転翼側の投入口から原料を供給するとともに、該第１回転翼及び第２回転翼を互いに同一又は反対方向に回転させることにより原料を混合し、第２回転翼側の排出口から混合された原料を排出する回転翼対向型混合装置である。
当該特定構造の回転翼対向型混合装置を用いて、粉末成分と油性成分とを混合することによって、該粉末成分の凝集を生じることなく、粉末粒子の表面上に均一に油性成分を被覆することが可能となる。また、本発明に用いられる回転翼対向型混合装置は、乾式の混合装置であるため、粉末成分及び油性成分を適当な混合用溶媒に溶解させて用いる必要がなく、湿式混合の場合と比較して製造工程が簡易であり、且つ安全面や環境面での問題も少ない。
【００２９】
なお、本発明に用いられる回転翼対向型混合装置は、従来、粉砕のための装置として用いられており、粉砕装置として当業者において公知である。例えば、特開２００２−７９１８３号公報、特開２００３−１１２７号公報、特開２００３−１０７１２号公報、特開２００３−７１３０７号公報等に記載されている粉砕装置を、本発明の混合装置として用いることができる。なお、市販の装置としては、例えば、サイクロンミル（フローテック株式会社製）が挙げられる。
【００３０】
本発明の製造方法において用いる回転翼対向型混合装置の一実施例の概略図を図１に示す。なお、本発明に用いられる回転翼対向型混合装置は、これに限定されるものではない。
回転翼対向型混合装置１０は、混合室１１の内部に、モータ１２，１３によりそれぞれ回転駆動される第１回転翼１４及び第２回転翼１５が同一軸線上に対向した状態で設けられ、混合室１１の第１回転翼１４側に原料の投入口１６を連通し、混合室１１の第２回転翼１５側に排出口１７を連通して設けられている。また、回転翼対向型混合装置１０投入口１６の上部には原料供給装置２０が設けられ、さらに排出口１７の先には捕集装置３０（及び回収容器３２）と吸引装置４０が接続されている。
【００３１】
回転翼対向型混合装置１０において、同一軸線上に対向して配置された第１回転翼１４及び第２回転翼１５は、モータ１２，１３の回転軸と一体に回転する。そして、回転翼対向型混合装置１０においては、モータ１２，１３により第１回転翼１４及び第２回転翼１５を互いに同一方向あるいは反対方向に高速で回転させた状態で、原料供給装置２０によって対象となる混合物原料を原料投入口１６から投入する。回転翼対向型混合装置１０に投入された混合物原料は、第１回転翼１４、第２回転翼１５又は混合室１１の内壁面に激しく衝突し、さらには当該原料成分同士が衝突しあうことで、均一に混合・分散される。そして、この結果、粉末成分の凝集を生じることなく、粉末粒子の表面上に均一に油性成分が被覆された混合物が得られる。
【００３２】
また、対向する第１回転翼１４及び第２回転翼１５は、互いに同一方向あるいは反対方向に回転する。ここで、本発明の製造方法においては、第１回転翼及び第２回転翼を反対方向に回転させて用いることが好適である。互いに反対方向に回転させて用いることで、同一方向に回転させて用いた場合よりも大きなせん断応力を発生させることができるため、粉末成分の凝集が生じにくく、均一な混合物が得られやすい。なお、第１回転翼１４及び第２回転翼１５の回転速度は、例えば、１０００〜１００００ｒｐｍ、好ましくは３０００〜８０００ｒｐｍの間で、適宜調整することができる。
【００３３】
なお、第１回転翼１４及び第２回転翼１５においては、それぞれ、モータ１２，１３の回転軸に取り付けられたボスの周囲に複数の翼が放射状に設けられている。１の回転翼に対して、通常、翼は２〜１６枚程度である。なお、第１回転翼１４及び第２回転翼１５において、回転翼の形状、翼の枚数等は、互いに同一であっても異なっていてもよい。
【００３４】
混合室１１内で混合された対象混合物は、排出口１７から排出される。なお、排出口１７の先には捕集装置３０及び吸引装置４０が接続されている。吸引装置４０の作動により、排出口１７から連続的に対象混合物が排出され、排出された対象混合物は捕集装置３０において捕集され、回収容器３２内部に集められる。なお、吸引装置４０の作動条件は、対照混合物の種類や量、回転翼の回転速度等によって、適宜調整することができる。また、吸引装置４０及び捕集装置３０を作動させた状態で、原料供給装置２０によって混合物原料を連続的に投入することによって、混合物を連続的に生産することが可能である。
【００３５】
粉末成分及び油性成分は、それぞれ個別あるいは同時に回転翼対向型混合装置１０に投入しても構わないが、通常の場合、ヘンシェルミキサー、ナウターミキサー等の簡易な攪拌装置によって予備混合を行なっておくことが好ましい。予備混合を行なわずに回転翼対向型混合装置１０に投入すると、軽い粉末成分のみが油性成分と十分に混合されることなく先に排出されてしまう等、混合工程の制御が困難になる。
【００３６】
また、本発明の製造方法において、例えば、ファンデーション等の粉末固形化粧料を製造する場合には、通常、上記のようにして得られた粉末成分と油性成分との混合物を、例えば、金属あるいは樹脂の中皿容器に充填し、乾式成型による固形化を行なう。なお、固形化の方法としては従来公知の乾式プレス成型等を用いることができる。
【００３７】
本発明の製造方法によって製造される粉末化粧料においては、本発明の効果を損なわない範囲において、通常、化粧品や医薬品等の皮膚外用剤に用いられる他の成分、例えば、アニオン界面活性剤、カチオン界面活性剤、両性界面活性剤、非イオン界面活性剤、保湿剤、水溶性高分子、増粘剤、皮膜剤、紫外線吸収剤、金属イオン封鎖剤、低級アルコール、多価アルコール、糖、アミノ酸、有機アミン、高分子エマルジョン、ｐＨ調整剤、皮膚栄養剤、ビタミン、酸化防止剤、酸化防止助剤、香料、水等を必要に応じて適宜配合し、目的とする剤形に応じて常法により製造することが出来る。
【００３８】
本発明にかかる製造方法は、ファンデーション、アイシャドウ、チークカラー、ボディーパウダー、パフュームパウダー、ベビーパウダー、プレストパウダー、デオドラントパウダー、おしろいなどの粉末状もしくは固形状の粉末化粧料に好適に適用される。
【実施例１】
【００３９】
以下、実施例を挙げて本発明をさらに詳しく説明する。本発明はこれらの実施例により限定されるものではない。配合量については特に断りのない限り質量％で示す。
まず最初に、本実施例において用いた評価方法について説明する。
【００４０】
＜実用特性評価＞
各実施例及び比較例で得られた粉末化粧料について、２０名の女性パネラーにより、粉末の微粒子感を指で触って評価した後、各化粧料を半顔ずつ塗布し、しっとりさ及びなめらかさ、粉っぽさ、均一な仕上り、３時間後の化粧持ちについて、それぞれ比較評価した。
１７名以上が良いと回答          ◎
１２名〜１６名                  ○
９名〜１１名                    △
５名〜８名                      ×
４名以下                      ××
【００４１】
＜耐衝撃性評価＞
各実施例及び比較例で得られた粉末化粧料を樹脂中にプレス成型し、化粧品用のコンパクト容器にセットしサンプルとした。厚さ２０mmの鉄板上に高さ３０cmからサンプルを水平状態にて落下し、破損するまでの落下回数を耐衝撃性の評価とした。
【００４２】
本発明者らは、下記表１に示す処方にて実施例１及び比較例１の粉末化粧料（ファンデーション）を製造し、上記評価基準にて、得られた各種粉末化粧料の実用特性、及び耐衝撃性についての評価を行った。
なお、実施例１の粉末化粧料においては、処方中の粉末成分に油性成分を添加してヘンシェルミキサー（三井三池化工機製）にて一定時間混合した後、図１の回転翼対向型混合装置（サイクロンミル：フローテック社製；第１回転翼と第２回転翼を互いに反対方向に回転させて使用）を用いて２回混合し、樹脂中皿に乾式プレス成型した。一方、比較例１の粉末化粧料においては、実施例１と同一処方中の粉末成分に油性成分を添加してヘンシェルミキサーにて混合した後、ハンマー式粉砕機であるパルペライザー（ホソカワミクロン製）で２回混合し、樹脂中皿に乾式プレス成型した。
【００４３】
【表１】
0004499173.tif 000003
※１（ビニルジメチコン／メチコンシルセスキオキサン）クロスポリマー（ＫＳＰ−１００：信越化学工業株式会社製）                                        ２．０％
（ジフェニルジメチコン／ビニルジフェニルジメチコン／シルセスキオキサン）クロスポリマー（ＫＳＰ−３００：信越化学工業株式会社製）                ２．０％
（ジメチコン／ビニルジメチコン）クロスポリマー（トレフィルＥ−５０６：東レ・ダウコーニング株式会社製）                                          ２．０％
【００４４】
上記表１に示されるように、回転翼対向型混合装置を用いた実施例１の粉末化粧料においては、微粒子感、しっとりさ、なめらかさ、粉っぽさ、均一な仕上がり、化粧持ちといった各種実用特性の点でいずれも優れたものであり、また、耐衝撃性も良好なものであった。
これに対して、パルペライザー（ハンマー式粉砕機）を用いた比較例１では、なめらかさは若干良好であったものの、他の実用特性の点では優れた評価は得られず、また、耐衝撃性の評価でも実施例１の半分以下であった。
【００４５】
つづいて、下記表２〜５に示す各種粉末化粧料処方を用いて、上記表１と同様にして各種評価を行なった。なお、各種粉末化粧料の製造方法は、いずれも実施例１及び比較例１と同一である。評価結果を表２〜５に併せて示す。
【００４６】
【表２】
0004499173.tif 000004
【００４７】
【表３】
0004499173.tif 000005
【００４８】
【表４】
0004499173.tif 000006
※２（ビニルジメチコン／メチコンシルセスキオキサン）クロスポリマー（ＫＳＰ−１００：信越化学工業株式会社製）                                          ２．０％
（ジフェニルジメチコン／ビニルジフェニルジメチコン／シルセスキオキサン）クロスポリマー（ＫＳＰ−３００：信越化学工業株式会社製）                  ４．０％
【００４９】
【表５】
0004499173.tif 000007
※３（ビニルジメチコン／メチコンシルセスキオキサン）クロスポリマー（ＫＳＰ−１００：信越化学工業株式会社製）
【００５０】
上記表２〜５に示されるように、回転翼対向型混合装置を用いた実施例２〜５の粉末化粧料においては、いずれもパルペライザーを用いた比較例２〜５と比べて、微粒子感、しっとりさ、なめらかさ、粉っぽさ、均一な仕上がりといった各種実用特性の点で優れており、また、耐衝撃性も良好なものであった。
【００５１】
また、上記実施例４及び比較例４で得られた粉末成分／油性成分混合物の粒子状態について、走査電子顕微鏡（ＶＥ−８８００：ＫＥＹＥＮＣＥ製）による写真撮影を行なった。写真図を図２に示す。
図２から明らかなように、回転翼対向型混合装置を用いた実施例４の混合物では、ほぼ一次粒子の状態で粉末表面上に均一に油性成分が被覆されていることが確認された。これに対して、パルペライザーを用いた比較例４では、実施例４と比較して粒子が大きく、粉末成分が凝集していることがわかった。
【００５２】
つづいて、上記実施例４及び比較例４で得られた粉末成分／油性成分混合物について、粒子径の分布状態をレーザー回折・散乱式の粒度分布測定装置（マイクロトラックＭＴ３０００II：日機装株式会社製）を用いて測定した。また、比較として、ヘンシェルミキサーによる予備混合品についても同様の試験を行なった。結果を図３に示す。
図３に示されるように、予備混合品では粉末成分の凝集が生じており、粒子径の分布状態も非常にブロードになっていることがわかる。また、パルペライザーを用いた比較例４の混合物においては、予備混合品と比較するとピーク粒子径が小さくなっており、粉末成分の凝集が若干抑えられていることがわかる。
これに対して、回転翼対向型混合装置を用いた実施例４の混合物では、さらにピーク粒子径が小さくなっており、分布状態も非常にシャープになっていることが明らかとなった。すなわち、回転翼対向型混合装置を用いた場合、粉末成分の凝集が抑制された状態で油性成分と均一に混合されており、ほぼ一次粒子の状態で粉末表面上に均一に油性成分が被覆された混合物が得られていることが理解される。
【００５３】
続いて、本発明者らは、本発明の製造方法の向上機構について検討を行った。下記表６に示す処方にて粉末化粧料（ファンデーション）を製造し、上記評価基準にて、得られた各種粉末化粧料の実用特性、及び耐衝撃性についての評価を行った。
【００５４】
【表６】
0004499173.tif 000008
【００５５】
上記表６に示されるように、従来の乾式法を用いて弾性粉末を２質量％配合し、粉末化粧料を製造した場合（製造例３−１）、しっとりさやなめらかさ等の使用性に劣り、耐衝撃性に優れた結果となった。一方、同様の乾式法で弾性粉末を５質量％配合した場合（製造例３−２）、使用性に関してはある程度良好な結果を示したが、均一な仕上がりや耐衝撃性の評価に劣る結果となった。
上記製造例３−１，３−２の結果により、従来の乾式法にて弾性粉末を多量に配合した上で粉末化粧料を製造すると耐衝撃性の点で劣ってしまうことが明らかとなった。
【００５６】
続いて、従来の湿式法を用いて、弾性粉末、及び油性成分の配合量を適宜変化させ、上記評価を行った。その結果、弾性粉末を５質量％配合し、少量の油性成分を配合した場合（製造例２−１）、その弾性粉末が多く含まれたことによりなめらかさ等の使用性には優れたが、耐衝撃性に劣る結果となり、油性成分が少ないために充分な均一な仕上がりとはならなかった。一方、弾性粉末を５質量％のまま、油性成分の配合量を多くした場合（製造例２−２）、成型性が保たれたために耐衝撃性に関しては良好な結果が得られたが、多量の油分のために使用性に劣る結果となった。なお、弾性粉末を１０質量％配合した場合も同様の評価結果となった（製造例２−３）。
ここで、上記と同様の処方にて本発明の製造方法で粉末化粧料を製造した場合（製造例１−１〜１−３）、上記のような従来の製造方法を用いた場合とは異なり、弾性粉末をある程度配合しても耐衝撃性に優れた粉末化粧料が得られることが明らかとなった。さらに、油性成分を高配合しなくても、優れた使用感が得られることが明らかとなった。その結果、油性成分を多量に配合させることなく、弾性粉末を充分に含有させることができたため、伸展性が良好となり、しっとりさ、なめらかさ等の使用感についても優れたものとなることが明らかとなった。
【００５７】
以上により、従来の乾式法で多量の弾性粉末を配合させて粉末化粧料を製造した場合、耐衝撃性に問題が生じることとなり、また、湿式法を用いた場合では油分を多く配合させて耐衝撃性の問題を解消したとしても、多量の油分によって使用性に劣る結果となった。  しかしながら、本発明の製造方法を用いると、これまでの製造方法では配合することのできなかった多量の弾性粉末を含有することができ、使用性に優れることがわかる。さらに油性成分の配合量が少量でも、粉末成分と油性成分の均一化が良好に行われることから耐衝撃性の高い粉末化粧料を製造できるので、油性成分の配合量の制約が少なく、さまざまな使用感の粉末化粧料を調整することも可能となる。
次に、本発明者らは、本発明に使用する好適な弾性粉末の配合量について検討を行った。      
【００５８】
【表７】
0004499173.tif 000009
【００５９】
上記表７の結果から、弾性粉末を全く配合しない場合（製造例４−１）や、２質量％配合した場合（製造例４−２）、耐衝撃性に優れ、使用感も良好であるが、なめらかさや均一な仕上がりにやや劣る結果となった。また、弾性粉末を２５質量％を超えて配合した場合（製造例４−７）、使用性は良好であったが、耐衝撃性にやや劣る結果となった。（二重取消線部は削除しました。）
したがって、本発明の製造方法を用いた場合、粉末化粧料に配合し得る弾性粉末の特に好適な範囲は、５．０〜２０．０質量％であることが明らかとなった。本発明の製造方法によって、非常に優れた使用性と、高い耐衝撃性を実現しながら、弾性粉末を多量に配合することが可能となった。
【００６０】
実施例６：ファンデーション                                  質量％  
セリサイト                                                  １０
合成マイカ                                                  残量
デシルトリシロキサンカルボン酸亜鉛被覆タルク                  ５
球状シリコーン粉末                                            ３
（トレフィルＥ−５０６Ｓ：東レ・ダウコーニング株式会社製）
球状シリコーン粉末                                            ５
（トスパール２０００Ｂ：東芝シリコーン株式会社製）
球状シリコーン粉末                                            ５
（シリコーンパウダーＫＳＰ３００：信越化学工業株式会社製）
球状多孔質シリカ                                              ２
（サンスフェアＬ−５１：旭硝子株式会社製）
酸化チタン                                                  １１
赤色干渉系パール顔料                                          ２
亜鉛華                                                        ２
ベンガラ                                                      ０．８
黄酸化鉄                                                      ２
黒酸化鉄                                                      ０．１
球状ナイロン末                                                ４
ジメチルポリシロキサン（５ｍＰａ・ｓ）                        ３
ジメチルポリシロキサン（５０００ｍＰａ・ｓ）                  ２
スクワラン                                                    ３
ワセリン                                                      ２
ソルビタンセスキイソステアレート                              １
パラベン                                                    適量
酸化防止剤                                                  適量
香料                                                        適量    
（製法）処方中の粉末成分に油性成分を添加してヘンシェルミキサーにて一定時間混合した後、図１の回転翼対向型混合装置を用いて２回混合し、樹脂中皿に乾式プレス成型した。
【００６１】
実施例７：白粉（プレストパウダー）                          質量％  
デシルトリシロキサンカルボン酸亜鉛被覆タルク                １０
合成マイカ                                                  残量
亜鉛華                                                        ５
赤色干渉系パール顔料                                          ３
微粒子酸化チタン                                              ３
球状シリコーン粉末                                            ３
（トレフィルＥ−５０６Ｓ：東レ・ダウコーニング株式会社製）
球状シリコーン粉末                                            ５
（トスパール２０００Ｂ：東芝シリコーン株式会社製）
球状シリコーン粉末                                            ５
（シリコーンパウダーＫＳＰ３００：信越化学工業株式会社製）
球状多孔質シリカ                                              ２
（サンスフェアＬ−５１：旭硝子株式会社製）
ジメチルポリシロキサン（５０００ｍＰａ・ｓ）                  ２
リンゴ酸ジイソステアリル（２０００ｍＰａ・ｓ）                １
スクワラン                                                    １
エステル油                                                    ２
パラベン                                                    適量
酸化防止剤                                                  適量
香料                                                        適量    
（製法）処方中の粉末成分に油性成分を添加してヘンシェルミキサーにて一定時間混合した後、図１の回転翼対向型混合装置を用いて２回混合し、樹脂中皿に乾式プレス成型した。
【００６２】
上記実施例６及び７により得られた粉末化粧料は、いずれも微粒子感、しっとりさ、なめらかさ、粉っぽさ、均一な仕上がりといった各種実用特性の点で優れており、また、耐衝撃性も良好なものであった。
【図面の簡単な説明】
【００６３】
【図１】本発明の製造方法において用いる回転翼対向型混合装置の一実施例の概略図である。
【図２】実施例４及び比較例４で得られた粉末成分／油性成分混合物の走査電子顕微鏡写真図である。
【図３】実施例４及び比較例４で得られた粉末成分／油性成分混合物、及び予備混合品についての粒子径分布図である。
【符号の説明】
【００６４】
１０        回転翼対向型混合装置
１１        混合室
１２        モータ
１３        モータ
１４        第１回転翼
１５        第２回転翼
１６        投入口
１７        排出口
２０        原料供給装置
３０        捕集装置
３２        回収容器
４０        吸引装置
【図１】
0004499173.tif 000010
【図２】
0004499173.tif 000011
【図３】
0004499173.tif 000012